"ヒドロキシル基含有HNBRゴムのための架橋剤としての一般式I、II、IIIまたはIV式中、R1はO-[M]p-R3、NH-[M]p-R3であり、R2はHであるか、またはR1およびR2は、一緒になって、単結合もしくは以下の基の1つを生じる、式中、nは1~4の整数であり、そしてm=4-nである、あるいはの化合物の使用であって、前記一般式I、II、IIIおよびIV中、R3、R4、R5は、各ケースにおいて、同一であるか、または異なって、H、あるいは以下の基、飽和、一価または多価不飽和カルボもしくはヘテロサイクリル基、直鎖または分枝状アルキル、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、F、Cl、Br、I、ヒドロキシル、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、スルファニル、ヒドロペルオキシカルボニル、ヒドロペルオキシ、チオカルボキシ、ジチオカルボキシ、ヒドロキシイミノ、ニトロ、ニトロシル、カルボニル、カルボキシ、オキシカルボニル、オキシスルホニル、オキソ、チオキソ、ボレート、セレネート、エポキシ、シアネート、チオシアネート、イソシアネート、チオイソシアネートまたはイソシアニドの1つまたはそれ以上を含有する基を示し、Mは、共役または非共役ジエン、アルキンおよびビニル化合物を含んでなる1つまたはそれ以上の一価または多価不飽和モノマーの繰り返し単位を表すか、あるいはポリエーテル、特にポリアルキレングリコールエーテル、ならびにポリアルキレンオキシド、ポリシロキサン、ポリオール、ポリカーボネート、ポリウレタン、ポリイソシアネート、多糖類、ポリエステルおよびポリアミドを含んでなるポリマーから誘導される二価の構造要素を表し、そしてp、q、rは、同一であるか、または異なって、0~10000の範囲内にあり、そして各ケースにおいて、前記一般式I、II、IIIおよびIVの化合物が、少なくとも2つのイソシアネート基を含有する、使用。前記一般式Iの化合物が、少なくとも1つのアロファネート、ビウレット、ウレトジオン、ウレトンイミン、架橋カルバメート、カルボジイミド、イソシアヌレート、イミノオキサジアジンジオンまたはオキサジアジントリオン構造を含有することを特徴とする、請求項1に記載の使用。一般式I-1~I-6の化合物の1つまたはそれ以上が架橋剤として使用されることを特徴とする、請求項1に記載の使用。前記一般式I-1~I-6中、前記基R1、R2、R3、R4、R5およびM、ならびにp、q、rは、請求項1と同じ意味を有する。前記一般式Iの化合物が、ジイソシアネートの二量体または三量体であることを特徴とする、請求項1~3のいずれか一項に記載の使用。前記架橋剤が、スズ含有化合物の不在下で使用されることを特徴とする、請求項1~4のいずれか一項に記載の使用。溶媒が全く存在しないか、または各ケースにおいて、使用される前記ヒドロキシル基含有HNBRゴムに基づき、15重量以下の溶媒、好ましくは10重量以下、特に好ましくは5重量以下、非常に特に好ましくは2重量以下、そして特に好ましくは1重量以下の溶媒が存在することを特徴とする、請求項1~5のいずれか一項に記載の使用。少なくとも1つのヒドロキシル基含有HNBRゴムと、請求項1~4のいずれか一項に定義される少なくとも1つの架橋剤とを含有する、加硫可能な組成物。前記HNBRゴムが、少なくとも1つの共役ジエンと、少なくとも1つのα,β-不飽和ニトリルと、少なくとも1つの共重合性ヒドロキシル基含有モノマーと、任意の1つまたはそれ以上の他の共重合性モノマーと、から誘導される繰り返し単位を含有し、そして前記HNBRの場合、C=C二重結合が、完全に、または部分的に水素化されていることを特徴とする、請求項7に記載の加硫可能な組成物。前記HNBRゴムの前記共重合性ヒドロキシル基含有モノマーが、ヒドロキシアルキルメタアクリレートからなる群から選択されることを特徴とする、請求項7または8に記載の加硫可能な組成物。共重合性架橋モノマーの繰り返し単位が、前記HNBRゴム中に追加的に存在することを特徴とする、請求項7~9のいずれか一項に記載の加硫可能な組成物。前記共重合性架橋モノマーがトリアクリレートであることを特徴とする、請求項10に記載の加硫可能な組成物。スズ含有化合物が存在しないことを特徴とする、請求項7~11のいずれか一項に記載の加硫可能な組成物。前記ヒドロキシル基含有HNBRゴムに基づき、溶媒を全く含有しないか、または15重量以下の溶媒、好ましくは10重量以下、特に好ましくは5重量以下、非常に特に好ましくは2重量以下、そして特に好ましくは1重量以下の溶媒を含有することを特徴とする、請求項7~12のいずれか一項に記載の加硫可能な組成物。全組成物の重量に基づき、少なくとも33重量、好ましくは少なくとも35重量、特に好ましくは少なくとも40重量の前記ヒドロキシル基含有HNBRゴムを含有することを特徴とする、請求項7~13のいずれか一項に記載の加硫可能な組成物。少なくとも1つのヒドロキシル基含有HNBRゴムと、少なくとも1つの請求項1~4のいずれか一項に定義される架橋剤とを混合することによる、請求項7~14のいずれか一項に記載の加硫可能な組成物の製造方法。請求項7~14のいずれか一項に記載の加硫可能な組成物が加温によって架橋されることを特徴とする、加硫物の製造方法。請求項16に記載の方法によって入手可能な加硫物、好ましくは成形部品。i1つまたはそれ以上の共役ジエンと、ii1つまたはそれ以上のα,β-不飽和ニトリルと、iii各ケースで、酸素原子が二重結合によってさらに結合しているカルボキシル基のC原子に結合しないヒドロキシル基を少なくとも1つ含有する、1つまたはそれ以上の共重合性ヒドロキシル基含有モノマーと、から独占的に誘導された繰り返し単位を特徴とする、ヒドロキシル基含有HNBRゴム。前記共重合性ヒドロキシル基含有モノマーiiiが、ヒドロキシアルキルメタアクリレートからなる群から選択されることを特徴とする、請求項18に記載のヒドロキシル基含有HNBRゴム。したがって、本発明の目的は、既存の架橋剤の不都合を回避する、ヒドロキシル基含有HNBRゴムのための架橋剤の提供であった。それらは、特にスズ含有架橋触媒を使用することなく使用可能であるべきであり、そして好ましくは高い蒸気圧および高い官能性を有するべきである。さらに、架橋剤として使用される化学薬品は、良好な取扱性および低い毒性を有するべきである。このように架橋されて、任意に水素化されたニトリルゴムは、好ましくは、圧力変形試験において、ならびに引張伸張試験において良好から非常に良好な値を生じ、良好から非常に良好な加硫特性を示し慣例上、MDRロータリーバルカメーターで測定される、したがって、従来の系に対する選択肢を提供する。この目的は、本発明に従って、ヒドロキシル基含有HNBRゴムのための架橋剤としての一般式I、II、IIIまたはIV式中、R1はO-[M]p-R3、NH-[M]p-R3であり、R2はHであるか、またはR1およびR2は、一緒になって、単結合もしくは以下の基の1つを生じる、式中、nは1~4の整数であり、そしてm=4~nである、あるいはの化合物を用いて達成される。一般式I、II、IIIおよびIV中、R3、R4、R5は同一であるか、または異なって、H、あるいは以下の基、飽和、一価または多価不飽和カルボもしくはヘテロサイクリル基、直鎖または分枝状アルキル、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、F、Cl、Br、I、ヒドロキシル、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、スルファニル、ヒドロペルオキシカルボニル、ヒドロペルオキシ、チオカルボキシ、ジチオカルボキシ、ヒドロキシイミノ、ニトロ、ニトロシル、カルボニル、カルボキシ、オキシカルボニル、オキシスルホニル、オキソ、チオキソ、ボレート、セレネート、エポキシ、シアネート、チオシアネート、イソシアネート、チオイソシアネートまたはイソシアニドの1つまたはそれ以上を含有する基を示し、Mは、共役または非共役ジエン、アルキンおよびビニル化合物を含んでなる1つまたはそれ以上の一価または多価不飽和モノマーの繰り返し単位を表すか、あるいはポリエーテル、特にポリアルキレングリコールエーテル、ならびにポリアルキレンオキシド、ポリシロキサン、ポリオール、ポリカーボネート、ポリウレタン、ポリイソシアネート、多糖類、ポリエステルおよびポリアミドを含んでなるポリマーから誘導される二価の構造要素を表し、そしてp、q、rは、同一であるか、または異なって、0~10000の範囲内にあり、そして各ケースにおいて、一般式I、II、IIIおよびIVの化合物は、少なくとも2つのイソシアネート基を含有する。各ケースにおいて、少なくとも2つのイソシアネート基が一般式I、II、IIIおよびIVの化合物に含有されるという表現は、本願の文脈中、少なくとも2つの遊離イソシアネート基-NCOまたは保護されたイソシアネート基のいずれかが関連することを意味し、-NCO基は架橋条件下で原位置で放出される。好ましい実施形態において、一般式I、II、IIIおよびIVの化合物中の少なくとも2つのイソシアネート基は、それぞれ、基R3、R4およびR5の少なくとも2つに含有される。特に好ましくは、一般式I、II、IIIまたはIVの化合物は、モノマージイソシアネートの二量体または三量体である。本発明による架橋剤は、スズ含有化合物の不在下でそれらを使用することが可能であり、そしてヒドロキシル基含有HNBRゴムの良好な架橋を導くことが可能であるという利点を有する。本発明のさらなる対象は、上記および下記で定義される少なくとも1つのヒドロキシル基含有HNBRゴムと少なくとも1つの架橋剤とを含んでなる加硫可能な組成物である。本発明の対象は、上記および下記で定義される少なくとも1つのヒドロキシル基含有HNBRゴムと、少なくとも1つの架橋剤とをブレンドすることによる、これらの加硫可能な組成物の製造方法でもある。本発明のさらなる対象は、上記の加硫可能な組成物が加熱によって架橋される加硫物の製造方法、およびこの方法によって入手可能である加硫物、好ましくは成形部品である。本発明に従って、特にモノマージイソシアネートの二量体または三量体の一般式I、II、IIIまたはIVの化合物を用いて、ヒドロキシル基を含有する任意に水素化されたニトリルゴムによって、熱的に安定したネットワークを構成することができ、そして良好な架橋のために、さらなる架橋触媒としてスズ化合物または重金属化合物が必要とされないことが見出された。その上、使用される一般式I、II、IIIまたはIVの化合物を簡単に取り扱うことが可能である。生じた加硫物は、室温および100°Cでの圧力変形試験において非常に良好な値を示し、加えて、良好な破断伸びを有する高い引張応力を示す。特に任意に水素化されたニトリルゴムのヒドロキシル基含有ターモノマーとしてHEMAヒドロキシエチルメタクリレートを使用する場合、非常に良好な結果を達成することができる。本発明に従う使用においては、記録が証明された溶媒は、全く存在しないか、または少量のみ存在する。例えば、全く溶媒がないか、またはヒドロキシル基含有HNBRゴムに基づき15重量以下の溶媒が存在する、本発明に従う使用が証明される。好ましくは、ヒドロキシル基含有NBRゴムに基づき10重量以下、特に好ましくは5重量以下、非常に特に好ましくは2重量以下、そして、特に好ましくは1重量以下の溶媒が存在する。溶媒は、本明細書中、特に水、ヒドロキシル基含有HNBRゴムを溶解する全ての無機溶媒および他の全ての物質、または上記物質のいずれかの所望の混合物を意味するものとして理解される。これは、本発明に従う使用において、ヒドロキシル基含有HNBRゴムがそのようなものとして使用され、バルクであることを意味する。特に別々の溶解工程で前処理されない。溶媒が存在しないか、または少量のみが存在するにもかかわらず、使用されるヒドロキシル基含有HNBR-ゴムは、一般式I、II、IIIまたはIVの化合物と、優れて、そして迅速に架橋可能である。このことから、ポリマーマトリックス中の架橋剤の低い移動性のみのため、ここで問題が生じ、特に短い架橋時間の場合に不十分な架橋が生じるおそれがあったことを仮定することができたため、このことは驚くべきである。特に有機溶媒で、溶媒の不在または少量のみの存在によって、さらに混合物の部分的蒸気圧および蒸気圧が低下し、したがって、より低い放出が導かれる。本発明に従って使用される一般式I、II、IIIまたはIVの化合物は、好ましくは、少なくとも1つのアロファネート、ビウレット、ウレトジオン、イソシアヌレート、イミノオキサジアジンジオン、架橋カルバメート、オキサジアジントリオン、ウレトンイミンまたはカルボジイミド構造を有する。一般式Iの適切な化合物は、以下の一般構造I-1~I-6の化合物である。構造I-1の化合物はアロファネートであり、そして一般式Iから得られ、R1=O-[M]p-R3である場合、R3、R4およびR5は、全体で、少なくとも2つのNCO基を含有しなければならない。構造I-2の化合物はビウレットであり、そして一般式Iから得られ、R1=NH-[M]p-R3である場合、R3、R4およびR5は、全体で、少なくとも2つのNCO基を含有しなければならない。構造I-3の化合物はウレトジオンであり、そして一般式Iから得られ、R1およびR2が、一緒になって単結合を形成する場合、R4およびR5は、全体で、少なくとも2つのNCO基を含有しなければならない。構造I-4の化合物はイソシアヌレートであり、そして一般式Iから得られ、R1およびR2が、一緒になって基を形成する場合、R3、R4およびR5は、全体で、少なくとも2つのNCO基を含有しなければならない。構造I-5の化合物はイミノオキサジアジンジオンであり、そして一般式Iから得られ、R1およびR2が、一緒になって基を形成する場合、R3、R4およびR5は、全体で、少なくとも2つのNCO基を含有しなければならない。構造I-6の化合物はオキサジアジントリオンであり、そして一般式Iから得られ、R1およびR2が、一緒になって基-O-C=O-を形成する場合、R4およびR5は、全体で、少なくとも2つのNCO基を含有しなければならない。式I-1~I-6中、R3、R4、およびR5は同一であるか、または異なって、H、あるいは以下の基、直鎖または分枝状、飽和、一価または多価不飽和アルキル基、飽和、一価または多価不飽和カルボもしくはヘテロサイクリル基、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、F、Cl、Br、I、ヒドロキシル、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、スルファニル、ヒドロペルオキシカルボニル、ヒドロペルオキシ、チオカルボキシ、ジチオカルボキシ、ヒドロキシイミノ、ニトロ、ニトロシル、カルボニル、カルボキシ、オキシカルボニル、オキシスルホニル、オキソ、チオキソ、ボレート、セレネート、エポキシ、シアネート、チオシアネート、イソシアネート、チオイソシアネートまたはイソシアニドの1つまたはそれ以上を含有する基を示し、Mは、共役または非共役ジエン、アルキンおよびビニル化合物を含んでなる1つまたはそれ以上の一価または多価不飽和モノマーの繰り返し単位を表すか、あるいはポリエーテル、特にポリアルキレングリコールエーテル、ならびにポリアルキレンオキシド、ポリシロキサン、ポリオール、ポリカーボネート、ポリウレタン、ポリイソシアネート、多糖類、ポリエステルおよびポリアミドを含んでなるポリマーから誘導される二価の構造要素を表し、そしてp、q、rは、同一であるか、または異なって、各ケースで0~10000の範囲内にある。さらなる好ましい変形において、構造I-1~I-6の化合物中、指数p、qおよびrは、各ケースにおいて、ゼロに等しい。さらに、分子中に上記構造I-1~I-6が数回生じ、次いで、架橋ジ-、トリ-またはポリイソシアネート構造要素を介して結合することも可能である。一般式IIの化合物は、架橋カルバメートである。明確にするためにのみ、いくつかの基R3および/またはR4が分子中に存在する場合、基R3は基R4と異なることが可能であるだけではなく、基R4が互いに異なることが可能であるように、基R3は互いに異なることが可能であることが説明されてもよい。一般的な式IIIの化合物はウレトンイミンである。そして、一般的な式IVの化合物がカルボジイミドである。置換されたという用語が本願で使用される場合、これは、明示された基または原子の水素原子が、明示された基の1つによって置き換えられることを意味するが、ただし、明示された原子の原子価を越えず、そして常にこの置換が安定な化合物を導くという条件の場合のみによる。一般式I~IVおよびI-1~I-6中の基R3、R4、R5に関して上記された意味は、各ケースにおいて、一価または多価置換されることが可能である。好ましくは、以下の基、アルキル、カルボサイクリル、ヘテロサイクリル、アリール、ヘテロアリール、アリールアルキル、ヘテロアリールアルキル、アルコキシ、アリールオキシ、アリールチオ、アミノ、アミド、カルバモイル、ホスホナト、ホスフィナト、スルファニル、チオカルボキシ、スルフィニル、スルホノ、スルフィノ、スルフェノ、スルファモイル、シリル、シリルオキシ、カルボニル、カルボキシ、オキシカルボニル、オキシスルホニル、オキソ、チオキソ、ボレート、セレネートおよびエポキシは一価または多価置換される。化学的に安定した化合物が得られる場合、本明細書において適切な置換基は全て、R3、R4およびR5が仮定することができるものを意味する。特に適切な置換基は、ハロゲン、好ましくはフッ素、塩素、臭素またはヨウ素、ニトリルCNおよびカルボキシルである。一般式I~IVおよびI-1~I-6中の基R1、R2、R3、R4およびR5に関して上記された意味は、明白に、これらが化学的に可能で安定である場合、上記化合物のR1~R5の塩も含む。これらは、例えば、一般式I~IVおよびI-1~I-6の化合物のアンモニウム塩、アルカリ金属塩、アルカリ土類金属塩、アルミニウム塩またはプロトン化された形態であることが可能である。一般式I~IVおよびI-1~I-6中の基R1、R2、R3、R4およびR5に関して上記された意味は、有機金属基、例えば、それぞれの化合物にGrignard作用を与えるものを有するR1、R2、R3、R4およびR5の化合物も含む。R1、R2、R3、R4またはR5は、さらに、対イオンとして相当するように当量の形態でリチウム、亜鉛、スズ、アルミニウム、鉛およびホウ素を有するカルボアニオンであるか、またはそれを含有することができる。さらに、R1、R2、R3、R4またはR5が固相またはキャリア物質にリンカーを通して結合することが可能である。リンカーは、当業者に既知のWang、Sasrin、Rink酸、2-クロロトリチル、Mannich、セーフティー-キャッチ、トレースレスまたはフォトラベル可能なリンカーであることが可能である。適切な固相またはキャリア物質は、例えば、シリカ、イオン交換樹脂、粘土、モンモリロナイト、架橋ポリスチレン、ポリスチレン上へグラフト化されたポリエチレングリコール、ポリアクリルアミドPepsyn、ポリエチレングリコール/アクリルアミドコポリマーPEGA、セルロース、綿および粒状多孔性ガラスCPG、制御された細孔ガラスである。さらに、一般式I~IVおよびI-1~I-6の化合物が、有機金属錯体化合物、例えば、中心金属ロジウム、ルテニウム、チタン、白金、イリジウム、パラジウム、レニウム、ルテニウム、オスミウム、コバルト、鉄または銅に基づくもののための配位子として機能することも可能である。基Mに関する上記の意味は、一価または多価置換されることが可能である。したがって、Mは、1つまたはそれ以上の一価または多価不飽和モノマー、好ましくは、任意に一価または多価置換された共役または非共役ジエン、任意に一価または多価置換されたアルキン、あるいは任意に一価または多価置換されたビニル化合物、例えば、フッ素化一価または多価不飽和ビニル化合物の繰り返し単位であることが可能であるか、あるいはポリエーテル、特にポリアルキレングリコールエーテルおよびポリアルキレンオキシド、ポリシロキサン、ポリオール、ポリカーボネート、ポリウレタン、ポリイソシアネート、多糖類、ポリエステルおよびポリアミドを含んでなる置換または未置換ポリマーから誘導される二価の構造要素であることが可能である。したがって、基Mは、モノマーまたはポリマー基であることが可能である。本明細書において、基R1、R2、R3、R4、R5は、1回の架橋のために全体で2つ以上のイソシアネート基を含有する。あるいは、これらは、当業者に既知の保護基を使用して保護されることも可能である。このような保護基は、加硫の間または前に当業者に既知の方法によって除去されるしかしながら、加硫前の場合は、ヒドロキシル基含有HNBRとの混合の後。R1~R5は、異なる基であることが可能であるが、必ずしも異なる必要はない。一般式I~IVの適切な化合物の調製は当業者に既知であり、例えば、ホスフィン含有触媒系を使用する欧州特許出願公開第1422223A1号明細書に記載の手順に従って実行可能である。一般式I~IVの化合物は、さらに、触媒として1,2,3-または1,2,4-トリアゾレートを使用する欧州特許出願公開第1521789A1号明細書、触媒としてポリフルオリドを使用するPolymerPreprintsAmericanChemicalSociety2003,441,46~47の論文、触媒として超酸を使用する欧州特許出願公開第1352006A1号明細書、およびイミダゾール含有ポリマーを使用する欧州特許出願公開第0572995A1号明細書に記載の方法に従って調製可能である。ウレトジオン基を含有する化合物の調製に関しては、特に、国際公開第2004/005364号パンフレットおよび国際公開第2004/005364号パンフレット、ならびに独国特許出願公開第102007058487A1号明細書が参照されてよい。カルボジイミドおよびウレトンイミン構造を有する化合物に関しては、独国特許出願公開第102005058835A1号明細書が参照されてよい。米国特許第4115373A号明細書は、触媒としてMannich塩基を使用して、不活性溶媒中でのイソシアネートからイソシアヌレート基を含有する化合物への三量体形成を記載する。オリゴマー化の調査は、J.Prakt.Chem./Chem.Ztg.1994,336,185~200で行われている。二量体、三量体、オリゴマー、ポリマージ-またはポリイソシアネートは、任意に水素化されたニトリルゴムのための架橋剤として使用される。本明細書において、ジ-またはポリイソシアネートという表現は、架橋剤が、分子中に2つ以上の遊離または任意にブロック化されたイソシアネート基を有するということを表し、二量体、三量体、オリゴマーまたはポリマーは、架橋剤が、適切な数の2、3つ以上のモノマーモノ-、ジ-またはポリイソシアネートから構成されることを表す。ブロック化または保護されたイソシアネート官能基の調製とそれらの脱保護は、特に、ProgressinOrganicCoatings1975,3,73~99中のZ.W.WicksJr.によるBlockedIsocyanates、およびProgressinOrganicCoatings1999,36,148~172中のZ.W.WicksJr.,D.A.WicksによるBlockedIsocyanatesIII:PartA:MechanismandChemistryの論文に記載されている。一般に、ブロック化されたイソシアネートはブロック化試薬と反応し、そして求核原子の存在下で反応して、イソシアネート付加物を与えるイソシアネートを意味するものとして理解される。ここでは、ブロック化試薬は適切な反応条件によって再びイソシアネートから除去可能である。構造要素として、架橋剤分子中に繰り返し生じることも可能なi二量体および三量体ジイソシアネートの単位を含有すし、そして分子中にii2つ以上の遊離イソシアネート基を有する架橋剤の、本発明に従う使用が好ましい。分子中にアロファネート、ビウレット、ウレトジオン、ウレトンイミン、架橋カルバメート、カルボジイミド、オキサジアジントリオン、イソシアヌレートまたはイミノオキサジアジンジオン構造要素および2つ以上の遊離イソシアネート基を含有する、二量体または三量体ジイソシアネートに基づく架橋剤の使用が好ましい。これらは、オリゴマーまたはポリマーアロファネート、ビウレット、ウレトジオン、ウレトンイミン、架橋カルバメート、カルボジイミド、イソシアヌレート、オキサジアジントリオンまたはイミノオキサジアジンジオンとして存在することも可能であり、すなわち、その場合、個々の環が次いで結合し、オリゴマーまたはポリマーを与える。二価または多価官能性イソシアネートがモノマーイソシアネートとして使用される場合、特に、相当するオリゴマーまたはポリマー形成が生じる。基本的には、架橋剤が、モノマー、オリゴマーまたはポリマージ-もしくはポリイソシアネートの単一の種類に基づくことが可能である。しかしながら、上記の構造要素が、様々なモノマー、オリゴマーまたはポリマージ-もしくはポリイソシアネートの反応によって生じることも可能である。脂肪族または脂環式基を含有するモノマージイソシアネートに基づく環式架橋剤の適切な例は当業者に既知であり、例えば、モノマージイソシアネートイソホロンジイソシアネート、1,4-シクロヘキシルジイソシアネート、1,1-メチレンビス4-イソシアナトシクロヘキサン、1,2-ビス4-イソシアナトノニル-3-ヘプチル-4-ペンチル-シクロヘキサン、およびヘキサメチレン-1,6-ジイソシアネートに基づく。本発明に従って使用される架橋剤の調製に、イソホロンジイソシアネートおよびヘキサメチレン-1,6-ジイソシアネートを使用することが好ましい。さらに、モノマー芳香族ジ-またはポリイソシアネートから出発して得られるモノマージイソシアネートに基づく環式架橋剤を使用することが可能である。モノマー芳香族ジ-またはポリイソシアネートは、好ましくは、6~20個の炭素原子、特に好ましくは6~15個の炭素原子を有する。適切な芳香族モノマージ-またはポリイソシアネートは、例えば、2,4-ジイソシアナトトルエン、2,6-ジイソシアナトトルエン、1,5-ナフチレンジイソシアネート、4,4’-メチレンジフェニルジイソシアネート、1,3-ビス-3-イソシアナト-4-メチルフェニル-2,4-ジオキソジアゼチジン、N,N’-ビス-4-メチル-3-イソシアナトフェニルウレアおよびテトラメチルキシリレンジイソシアネートである。これらのモノマー芳香族ジ-またはポリイソシアネートの中でも、2,4-ジイソシアナトトルエン、2,6-ジイソシアナトトルエンおよび4,4’-メチレンビスフェニルジイソシアネートが好ましい。2,6-ジイソシアナトトルエンおよび4,4’-メチレンビスフェニルジイソシアネートが特に好ましい。アロファネート:本発明の文脈中、一般構造式I-1のアロファネートカルバミン酸カルバモイルを好ましく使用することができる。これらのアロファネート基含有化合物は、例えば、いずれかの所望の一般式R3-[M]p-O-C=O-NH-[M]q-R4の単位を含有するウレタン含有出発化合物と、一般式R5-[M]r-NCOのモノイソシアネートと、または一般式OCN-A-NCOのジイソシアネートとの反応によって利用可能である。式中、R5は、好ましくは、1~20個の炭素原子を有するアルキル基または6~20個の炭素原子を有するアリール基を表すか、あるいはAは、相当する二価C1~C20アルキレン基またはC6~C20アリーレン基を示す。そのようなアロファネート合成において、ある種の状況下を通過したウレア基含有中間体は単離することも可能であり、したがって、新規の出発化合物を表すこともできる。アロファネートの調製のために、モノイソシアネートとして、メチルイソシアネート、イソプロピルイソシアネート、n-ブチルイソシアネート、n-ヘキシルイソシアネート、シクロヘキシルイソシアネート、ステアリルイソシアネート、任意にハロゲン化されたフェニルイソシアネート、1-ナフチルイソシアネート、任意に塩素化またはフッ素化されたm-、o-およびp-トルイルイソシアネート、p-イソプロピルフェニルイソシアネート、2,6-ジイソプロピルフェニルイソシアネートおよびp-トルエンスルホニルジイソシアネートなどの、2~20個の炭素原子を有するあらゆる所望の芳香族、脂肪族および脂環式モノイソシアネートが適切である。アロファネートの調製のために、ジイソシアネートとして、イソホロンジイソシアネート、1,4-シクロヘキシルジイソシアネート、1,1-メチレンビスイソシアナトヘキサン、1,2-ビス4-イソシアナトノニル-3-ヘプチル-4-ペンチルシクロヘキサン、ヘキサメチレン1,6-ジイソシアネート、2,4-ジイソシアナトトルエン、2,6-ジイソシアナトトルエン、1,5-ナフチレンジイソシアネート、4,4’-メチレンジフェニルジイソシアネート、1,3-ビス3-イソシアナト-4-メチルフェニル-2,4-ジオキソジアゼチジン、N,N’-ビス4-メチル-3-イソシアナトフェニルウレア、およびテトラメチルキシリレンジイソシアネートなどの、6~40個の炭素原子、好ましくは6~15個の炭素原子を有するあらゆる所望の芳香族、脂肪族および脂環式ジイソシアネートが適切である。これらの中で、ヘキサメチレン1,6-ジイソシアネートが好ましい。そのようなアロファネートおよびそれらの調製は、例えば、欧州特許出願公開第0000194A1号明細書に記載されており、これに関する上記特許出願の開示は、参照によって本発明に含まれる。アロファネート形成のために使用されるイソシアネートは、半化学量論的量または等モル量、ならびに過剰量で存在する出発化合物のウレタン基に基づき使用可能である。過剰量の場合、過剰量のイソシアネートを、反応完了後、当業者に既知の方法、例えば、蒸留または抽出によって分離しなければならない。したがって、出発化合物の1.0モルのウレタン基につき、0.1~1.0モルのイソシアネートを使用するのが好ましく、0.5~1.0モルのイソシアネートの使用が特に好ましい。モノイソシアネートによるウレタンまたはウレア基のアロファネートまたはビウレット形成は、好ましくは触媒の使用によって実行される。特に好ましくは、本発明に従って使用される架橋剤は、モノマージイソシアネート、特にウレトジオンまたはイソシアヌレートの二量体または三量体である。特に好ましくは、イソシアヌレート構造による三量体ヘキサメチレンジイソシアネートが使用される。イソシアネート基をブロック化するために、例えば、硫化水素付加物カルバモイルスルホネートまたはオキシム付加物を使用することができる。例えば、約100°Cの温度で再び付加物を脱ブロック化することが可能であるナトリウムジスルフィドを使用することによって、ブロック化を実行することができる。適切なブロック化剤は、さらに、フェノール、ノニルフェノール、クレゾールなどのフェノール、ブタノンオキシム、シクロヘキサノンオキシムなどのオキシム、γ-カプロラクタムなどのラクタム、ジイソプロピルアミンのなどの第2級アミン、ジメチルピラゾール、イミダゾールまたはトリアゾールなどのピラゾール、ならびにマロン酸および酢酸エステルである。いずれの所望の任意に水素化されたニトリルゴムも、ヒドロキシル基含有であることを条件として、本願の文脈中のヒドロキシル基含有HNBRゴムとして使用可能である。典型的に、ヒドロキシル基含有HNBRゴムは、少なくとも1つの共役ジエンと、少なくとも1つのα,β-不飽和ニトリルと、少なくとも1つの共重合性ヒドロキシル基含有モノマーと、任意の1つまたはそれ以上の他の共重合性モノマーとから誘導される繰り返し単位を有し、これらの繰り返し単位中のC=C二重結合は、水素化されたニトリルゴムHNBRの場合、完全に、または部分的に水素化されている。好ましくは、共重合性ヒドロキシル基含有モノマーの少なくとも1つのヒドロキシル基は、酸素原子が二重結合によってさらに結合しているカルボキシル基のC原子に結合しない。可能な共重合性ヒドロキシル基含有モノマーは、好ましくは、ヒドロキシアルキルメタアクリレート、または例えば4-ビニルフェノールなどの少なくとも1つのヒドロキシル基を含有する共重合性不飽和ビニルモノマーである。ヒドロキシアルキル基のC原子数が、1~20、好ましくは1~12であるヒドロキシアルキルアクリレートおよびヒドロキシアルキルメタクリレートが好ましい。適切なヒドロキシル基含有モノマーの例は、2-ヒドロキシエチルメタアクリレート、2-ヒドロキシプロピルメタアクリレート、3-ヒドロキシプロピルメタアクリレート、3-クロロ-2-ヒドロキシプロピルメタアクリレート、3-フェノキシ-2-ヒドロキシプロピルメタアクリレート、グリセロールモノメタアクリレート、ヒドロキシブチルメタアクリレート、ヒドロキシヘキシルメタアクリレート、ヒドロキシオクチルメタアクリレート、ヒドロキシメチルメタアクリルアミド、2-ヒドロキシプロピルメタアクリレート、3-ヒドロキシプロピルメタアクリルアミド、ジエチレングリコールイタコネート、ジプロピレングリコールイタコネート、ビス2-ヒドロキシプロピルイタコネート、ビス2-ヒドロキシエチルイタコネート、ビス2-ヒドロキシエチルフマレート、ビス2-ヒドロキシエチルマレエート、ヒドロキシメチルビニルケトン、4-ビニルフェニルメタノールおよび4-ビニルフェノールである。ヒドロキシアルキルメタアクリレートが特に好ましく、特にヒドロキシエチルメタアクリレートおよびヒドロキシプロピルメタアクリレート、特に2-ヒドロキシエチルメタクリレートHEMAまたは2-ヒドロキシエチルアクリレートHEAが好ましい。本明細書のHNBRゴム中のヒドロキシル基含有モノマーの割合は、一般に、0.1~25重量、好ましくは0.5~10重量、特に好ましくは1.5~7重量、そして特に1.5~5重量である。ニトリルゴム中の共役ジエンは、いずれの性質でも可能である。好ましくは、C4~C6共役ジエンが使用される。1,2-ブタジエン、1,3-ブタジエン、イソプレン、2,3-ジメチルブタジエン、ピペリレンまたはそれらの混合物が特に好ましい。1,3-ブタジエンおよびイソプレンまたはそれらの混合物が特に好ましい。1,3-ブタジエンが特に非常に好ましい。使用されるα,β-不飽和ニトリルは、いずれの既知のα,β-不飽和ニトリルであることも可能であり、アクリロニトリル、メタクリロニトリル、エタクリロニトリルまたはそれらの混合物などのC3~C5-α,β-不飽和ニトリルが好ましい。アクリロニトリルが特に好ましい。好ましい任意に水素化されたニトリルゴムは、i1つまたはそれ以上のC4~C6共役ジエンと、ii1つまたはそれ以上のC3~C5-α,β-不飽和ニトリルと、iii各ケースで、酸素原子が二重結合によってさらに結合しているカルボキシル基のC原子に結合しないヒドロキシル基を少なくとも1つ含有する、1つまたはそれ以上の共重合性ヒドロキシル基含有モノマーと、から独占的に誘導される繰り返し単位を有するポリマーである。特に好ましい任意に水素化されたニトリルゴムは、iC4~C6共役ジエンと、iiC3~C5-α,β-不飽和ニトリルと、iii酸素原子が二重結合によってさらに結合しているカルボキシル基のC原子に結合しないヒドロキシル基を少なくとも1つ含有する共重合性ヒドロキシル基含有モノマーと、から独占的に誘導される繰り返し単位を有するポリマーである。非常に特に好ましい任意に水素化されたニトリルゴムは、i1つまたはそれ以上のC4~C6共役ジエンと、ii1つまたはそれ以上のC3~C5-α,β-不飽和ニトリルと、iii1つまたはそれ以上のヒドロキシアルキルメタアクリレートと、から独占的に誘導される繰り返し単位を有するポリマーである。iブタジエンと、iiアクリロニトリルと、iii1つまたはそれ以上のヒドロキシアルキルメタアクリレートとから独占的に誘導される繰り返し単位を有する任意に水素化されたニトリルゴムが特に好ましい。特に好ましいニトリルゴムは、アクリロニトリルおよび1,3-ブタジエン、ならびにさらにHEMAまたはHEAのコポリマーである。特に好ましい水素化されたニトリルゴムは、アクリロニトリルおよび1,3-ブタジエン、ならびにさらにHEMAまたはHEAのコポリマーであって、繰り返し単位中のC=C二重結合が完全に、または部分的に水素化されたものである。所望であれば使用可能なさらなる共重合性モノマーは、例えば、芳香族ビニルモノマー、好ましくは、スチレン、α-メチルスチレンおよびビニルピリジン、フッ素含有ビニルモノマー、好ましくはフルオロエチルビニルエーテル、フルオロプロピルビニルエーテル、o-フルオロメチルスチレン、ビニルペンタフルオロベンゾアート、ジフルオロエチレンおよびテトラフルオロエチレン、あるいは共重合性老化防止モノマー、好ましくは、N-4-アニリノフェニルアクリルアミド、N-4-アニリノフェニルメタクリルアミド、N-4-アニリンフェニルシンナミド、N-4-アニリノフェニル-クロトンアミド、N-フェニル-4-3-ビニルベンジルオキシアニリンそして、N-フェニル-4-4-ビニルベンジルオキシアニリン、ならびに非共役ジエン、例えば、4-シアノシクロヘキセンおよび4-ビニルシクロヘキセン、あるいはアルキン、例えば1-または2-ブチンである。あるいは、カルボキシル基含有ターモノマー、例えば、α,β-不飽和モノカルボン酸、それらのエステル、α,β-不飽和ジカルボン酸、それらのモノ-もしくはジエステル、またはそれらの相当する無水物もしくはアミドを、さらなる共重合性モノマーとして使用することができる。α,β-不飽和モノカルボン酸として、好ましくは、アクリル酸およびメタクリル酸を使用することができる。α,β-不飽和モノカルボン酸のエステル、好ましくはそれらのアルキルエステルおよびアルコキシアルキルエステルも使用可能である。α,β-不飽和モノカルボン酸のアルキルエステル、特に、C1~C18アルキルエステルが好ましい。アルキルエステルが特に好ましく、特に、アクリル酸またはメタクリル酸のC1~C18アルキルエステル、特にメチルアクリレート、エチルアクリレート、プロピルアクリレート、n-ブチルアクリレート、tert-ブチルアクリレート、2-エチルヘキシルアクリレート、n-ドデシルアクリレート、メチルメタクリレート、エチルメタクリレート、ブチルメタクリレートおよび2-エチルヘキシルメタクリレートが好ましい。α,β-不飽和モノカルボン酸のアルコキシアルキルエステルも好ましく、アクリル酸またはメタクリル酸のアルコキシアルキルエステル、特にアクリル酸またはメタクリル酸のC2~C12-アルコキシアルキルエステルが特に好ましく、メトキシメチルアクリレート、メトキシエチルメタアクリレート、エトキシエチルメタアクリレートおよびメトキシエチルメタアクリレートが非常に特に好ましい。例えば上記などのアルキルエステルと、例えば上記の形態のアルコキシアルキルエステルとの混合物も使用可能である。シアノアルキル基のC原子数が2~12であり、シアノアルキルアクリレートおよびシアノアルキルメタクリレート、好ましくは、シアノエチルアクリレート、α-シアノエチルアクリレートおよびβ-シアノブチルメタクリレートも使用可能である。フッ素置換ベンジル基含有アクリレートまたはメタクリレート、好ましくはフルオロベンジルアクリレートおよびフルオロベンジルメタクリレートも使用可能である。フルオロアルキル基含有アクリレートおよびメタクリレート、好ましくはトリフルオロエチルアクリレートおよびテトラフルオロプロピルメタクリレートも使用可能である。ジメチルアミノメチルアクリレートおよびジエチルアミノエチルアクリレートなどのアミノ基含有α,β-不飽和カルボン酸エステルも使用可能である。α,β-不飽和ジカルボン酸、好ましくはマレイン酸、フマル酸、クロトン酸、イタコン酸、シトラコン酸およびメサコン酸を、さらなる共重合性モノマーとして、さらに使用可能である。α,β-不飽和ジカルボン酸無水物、好ましくは、無水マレイン酸、無水イタコン酸、無水シトラコン酸および無水メサコン酸をさらに使用可能である。α,β-不飽和ジカルボン酸のモノエステルまたはジエステルをさらに使用可能である。これらのα,β-不飽和ジカルボン酸モノエステルまたはジエステルは、例えば、アルキル、好ましくはC1~C10アルキル、特にエチル、n-プロピル、イソプロピル、n-ブチル、tert-ブチル、n-ペンチルまたはn-ヘキシル、アルコキシアルキル、好ましくはC2~C12-アルコキシアルキル、特に好ましくはC3~C8-アルコキシアルキル、ヒドロキシアルキル、好ましくはC1~C12-ヒドロキシアルキル、特に好ましくはC2~C8-ヒドロキシアルキル、シクロアルキル、好ましくはC5~C12-シクロアルキル、特に好ましくはC6~C12-シクロアルキル、アルキルシクロアルキル、好ましくはC6~C12-アルキルシクロアルキル、特に好ましくはC7~C10-アルキルシクロアルキル、アリール、好ましくはC6~C14-アリールモノエステルまたはジエステルであることが可能であり、ジエステルの場合、それらは各ケースで混合エステルであることが可能である。α,β-不飽和モノカルボン酸の特に好ましいアルキルエステルは、メチルメタアクリレート、エチルメタアクリレート、プロピルメタアクリレート、n-ブチルメタアクリレート、t-ブチルメタアクリレート、ヘキシルメタアクリレート、2-エチルヘキシルメタアクリレート、オクチルメタアクリレート、2-プロピルヘプチルアクリレートおよびラウリルメタアクリレートである。n-ブチルアクリレートが特に使用される。α,β-不飽和モノカルボン酸の特に好ましいアルコキシアルキルエステルは、メトキシエチルメタアクリレート、エトキシエチルメタアクリレートおよびメトキシエチルメタアクリレートである。メトキシエチルアクリレートが特に使用される。ポリエチレングリコールメタアクリレート、ポリプロピレングリコールメタアクリレートグリシジルメタアクリレート、エポキシメタアクリレート、N-2-ヒドロキシエチルアクリルアミド、N-2-ヒドロキシメチルアクリルアミドおよびウレタンメタアクリレートが、例えば、α,β-不飽和モノカルボン酸の他の可能なエステルとしてさらに使用される。α,β-不飽和ジカルボン酸モノエステルの例としては、マレイン酸モノアルキルエステル、好ましくはモノメチルマレエート、モノエチルマレエート、モノプロピルマレエートおよびモノ-n-ブチルマレエート;マレイン酸モノシクロアルキルエステル、好ましくはモノシクロペンチルマレエート、モノシクロヘキシルマレエートおよびモノシクロヘプチルマレエート;マレイン酸モノアルキルシクロアルキルエステル、好ましくはモノメチルシクロペンチルマレエートおよびモノエチルシクロヘキシルマレエート;マレイン酸モノアリールエステル、好ましくはモノフェニルマレエート;マレイン酸モノベンジルエステル、好ましくはモノベンジルマレエート;フマル酸モノアルキルエステル、好ましくはモノメチルフマレート、モノエチルフマレート、モノプロピルフマレートおよびモノ-n-ブチルフマレート;フマル酸モノシクロアルキルエステル、好ましくはモノシクロペンチルフマレート、モノシクロヘキシルフマレートおよびモノシクロヘプチルフマレート;フマル酸モノアルキルシクロアルキルエステル、好ましくはモノメチルシクロペンチルフマレートおよびモノエチルシクロヘキシルフマレート;フマル酸モノアリールエステル、好ましくはモノフェニルフマレート;フマル酸モノベンジルエステル、好ましくはモノベンジルフマレート;シトラコン酸モノアルキルエステル、好ましくはモノメチルシトラコネート、モノエチルシトラコネート、モノプロピルシトラコネートおよびモノ-n-ブチルシトラコネート;シトラコン酸モノシクロアルキルエステル、好ましくはモノシクロペンチルシトラコネート、モノシクロヘキシルシトラコネートおよびモノシクロヘプチルシトラコネート;シトラコン酸モノアルキルシクロアルキルエステル、好ましくはモノメチルシクロペンチルシトラコネートおよびモノエチルシクロヘキシルシトラコネート;シトラコン酸モノアリールエステル、好ましくはモノフェニルシトラコネート;シトラコン酸モノベンジルエステル、好ましくはモノベンジルシトラコネート;イタコン酸モノアルキルエステル、好ましくはモノメチルイタコネート、モノエチルイタコネート、モノプロピルイタコネートおよびモノ-n-ブチルイタコネート;イタコン酸モノシクロアルキルエステル、好ましくはモノシクロペンチルイタコネート、モノシクロヘキシルイタコネートおよびモノシクロヘプチルイタコネート;イタコン酸モノアルキルシクロアルキルエステル、好ましくはモノメチルシクロペンチルイタコネートおよびモノエチルシクロヘキシルイタコネート;イタコン酸モノアリールエステル、好ましくはモノフェニルイタコネート;イタコン酸モノベンジルエステル、好ましくはモノベンジルイタコネート;メサコン酸モノアルキルエステル、好ましくはメサコン酸モノエチルエステルが挙げられる。上記のモノエステル基に基づく類似のジエステルを、エステル基が化学的に異なることが可能であるα,β-不飽和ジカルボン酸ジエステルとして使用することができる。さらに、可能な他の共重合性モノマーは、1分子あたり少なくとも2つのオレフィン二重結合を含有するフリーラジカル重合性化合物である。多価不飽和化合物の例は、例えば、エチレングリコールジアクリレート、ジエチレングリコールジメタクリレート、トリエチレングリコールジアクリレート、ブタンジオール1,4-ジアクリレート、プロパンジオール1,2-ジアクリレート、ブタンジオール1,3-ジメタクリレート、ネオペンチルグリコールジアクリレート、トリメチロールプロパンジメタアクリレート、トリメチロールエタンジメタアクリレート、グリセロールジ-およびトリアクリレート、ペンタエリスリトールジ-、トリ-およびテトラアクリレートまたはメタクリレート、ジペンタエリスリトールテトラ-、ペンタ-およびヘキサアクリレートまたはメタクリレートまたはイタコネート、ソルビトールテトラアクリレート、ソルビトールヘキサメタクリレート、1,4-シクロヘキサンジオール、1,4-ジメチロールシクロヘキサン、2,2-ビス4-ヒドロキシフェニルプロパンの、ポリエチレングリコールの、あるいは末端ヒドロキシル基を有するオリゴエステルまたはオリゴウレタンのジアクリレートまたはジメタクリレートなどのポリオールのアクリレート、メタクリレートまたはイタコネートである。例えば、メチレンビスアクリルアミド、ヘキサメチレン-1,6-ビスアクリルアミド、ジエチレントリアミントリス-メタクリルアミド、ビスメタクリルアミド-プロポキシエタンまたは2-アクリルアミドエチルアクリレートなどのアクリルアミドを多価不飽和モノマーとして使用することもできる。多価不飽和ビニルおよびアリル化合物の例は、ジビニルベンゼン、エチレングリコールジビニルエーテル、ジアリルフタレート、アリルメタクリレート、ジアリルマレエート、トリアリルイソシアヌレートまたはトリアリルホスフェートである。任意に水素化されたニトリルゴムにおける共役ジエンと、α,β-不飽和ニトリルとの割合は、広範囲で異なることが可能である。共役ジエンの割合または合計は、慣例上、全ポリマーに基づき、39.5~90重量までの範囲、好ましくは48.5~85重量の範囲にある。ここでのヒドロキシル基含有モノマーの割合は、一般に、全ポリマーに基づき、0.1~25重量、好ましくは0.5~10重量、特に好ましくは1.5~7重量そして特に1.5~5重量である。α,β-不飽和ニトリルの割合または合計は、慣例上、全ポリマーに基づき、9.5~60重量、好ましくは13.5~50重量である。各ケースのモノマーの割合は、合計100重量である。追加的なモノマーは、ターモノマーの種類次第で、全ポリマーに基づき、0~50重量の量で存在することができる。この場合、共役ジエンおよび/またはα,β-不飽和ニトリルの相当する割合は、各ケースの全モノマーの割合が合計100重量である追加的なモノマーの割合によって置き換えられる。完全または部分的水素化が可能な本発明によるニトリルゴムは、慣例上、10~160、好ましくは15~150のMooney単位、特に好ましくは20~150のMooney単位、そして特に25~145のMooney単位のMooney粘度ML100°Cで14を有する。Mooney粘度ML100°Cで14の値の決定は、各ケースで、100°CでのDIN53523/3またはASTMD1646による、シアリングディスク粘度計によって実行される。さらに、使用されるニトリルゴムは、好ましくは1.0~6.0の範囲、そして好ましくは1.5~5.0の範囲の多分散性PDI=Mw/Mnを有する。Mwは重量平均分子量、そしてMnは数平均分子量である。本発明に従って使用される任意に水素化されたニトリルゴムのガラス転移温度は、-80°C~20°Cの範囲、好ましくは-70°C~10°Cの範囲に及ぶ。メタセシスおよび水素化:ニトリルゴムの調製に代わって、iメタセシス反応、またはiiメタセシス反応とその後の水素化、またはiii水素化のみのいずれかをニトリルゴムの調製に続けることも可能である。これらのメタセシスまたは水素化反応は、当業者に十分に既知であり、文献に記載されている。メタセシスは、例えば、国際公開第A-02/100941号パンフレット、さらには国際公開第A-02/100905号パンフレットから既知であり、分子量低下のために使用することができる。水素化は、均一または不均一水素化触媒を使用して実行することができる。使用される触媒は、慣例上、ロジウム、ルテニウムまたはチタンに基づくが、白金、イリジウム、パラジウム、レニウム、ルテニウム、オスミウム、コバルトまたは銅も、金属として、または好ましくは金属化合物の形態のいずれかで使用することができる例えば、米国特許出願公開第A-3700637号明細書、独国特許出願公開第A-2539132号明細書、欧州特許出願公開第A-0134023号明細書、独国特許出願公開第A-3541689号明細書、独国特許出願公開第A-3540918号明細書、欧州特許出願公開第A-0298386号明細書、独国特許出願公開第A-3529252号明細書、独国特許出願公開第A-3433392号明細書、米国特許出願公開第A-4464515号明細書、および米国特許出願公開第A-4503196号明細書を参照のこと。均一相水素化のための適切な触媒および溶媒については以下に記載するが、独国特許出願公開第A-2539132号明細書および欧州特許出願公開第A-0471250号明細書からも既知である。選択的水素化は、例えば、ロジウム-またはルテニウム含有触媒の存在下で達成可能である。例えば、一般式R1mBlMXn式中、Mはルテニウムまたはロジウムであり、R1は同一であるか、または異なって、C1~C8アルキル基、C4~C8シクロアルキル基、C6~C15アリール基またはC7~C15アラルキル基を表し、Bは、リン、ヒ素、硫黄またはスルホキシド基S=Oであり、Xは、水素またはアニオン、好ましくはハロゲン、特に好ましくは塩素または臭素であり、lは2、3または4であり、mは2または3であり、そしてnは1、2または3、好ましくは1または3であるの触媒を使用することができる。好ましい触媒は、トリストリフェニルホスフィンロジウムIクロリド、トリストリフェニルホスフィン-ロジウムIIIクロリド、およびトリスジメチルスルホキシドロジウムIIIクロリド、ならびに式C6H53P4RhHのテトラキストリフェニルホスフィンロジウムヒドリドおよびトリフェニルホスフィンがトリシクロヘキシルホスフィンによって完全に、または部分的に置き換えられた相当する化合物である。触媒は少量で使用することができる。ポリマーの重量に基づき、0.01~1重量の範囲、好ましくは0.03~0.5重量の範囲、特に好ましくは0.1~0.3重量の範囲の量が適切である。慣例上、式R1mB式中、R1、mおよびBは触媒に関して上記された意味を有するの配位子である共触媒と一緒に触媒を使用することが有用である。好ましくは、mは3に等しく、Bはリンに等しく、そして基R1は同一であることも、また異なることも可能である。好ましくは、これらはトリアルキル、トリシクロアルキル、トリアリール、トリアラルキル、ジアリールモノアルキル、ジアリールモノシクロアルキル、ジアルキルモノアリール、ジアルキルモノシクロアルキル、ジシクロアルキルモノアリールまたはジシクロアルキルモノアリール基を有する共触媒である。共触媒の例は、例えば、米国特許出願公開第A-4631315号明細書に見られる。好ましい共触媒は、トリフェニルホスフィンである。共触媒は、好ましくは、水素化されるニトリルゴムの重量に基づき、0.3~5重量の範囲、好ましくは0.5~4重量の範囲の量で使用される。好ましくは、ロジウム含有触媒対共触媒の重量比は、さらに、水素化されるニトリルゴムの100重量部に対して1:3~1:55の範囲、特に好ましくは1:5~1:45の範囲である。適切には、水素化されるニトリルゴムの100重量部に基づき、0.1~33重量部の共触媒、好ましくは0.5~20、そして非常に特に好ましくは1~5重量部、特に2より高いが5未満の重量部の共触媒が使用される。この水素化の実施については、米国特許出願公開第A-6683136号明細書から既知である。これは慣例上、100~150°Cの範囲の温度および50~150バールの圧力で、2~10時間、トルエンまたはモノクロロベンゼンなどの溶媒中で水素によって、水素化されるニトリルゴムに圧力をかけることによって実行される。水素化または水素化するとは、本発明の文脈中、出発ニトリルゴム中に存在するC=C二重結合が少なくとも50、好ましくは70~100、特に好ましくは80~100反応することを意味するものとして理解される。不均一触媒を使用する場合、これらは慣例上、例えば、炭素、シリカ、炭酸カルシウムまたは硫酸バリウム上に担持されるパラジウムに基づく担持触媒である。また本発明は、i1つまたはそれ以上の共役ジエンと、ii1つまたはそれ以上のα,β-不飽和ニトリルと、iii各ケースで、酸素原子が二重結合によってさらに結合しているカルボキシル基のC原子に結合しないヒドロキシル基を少なくとも1つ含有する、1つまたはそれ以上の共重合性ヒドロキシル基含有モノマーと、から独占的に誘導される繰り返し単位を特徴とするヒドロキシル基含有HNBRゴムに関する。さらに、本発明の対象は、少なくとも1つの任意に水素化されたヒドロキシル基含有ニトリルゴムと、少なくとも2つのイソシアネート基を含有する一般式I、II、IIIまたはIVの少なくとも1つの架橋剤とを含有する加硫可能な組成物である。任意に、これらの加硫可能な組成物は、一般式I~IVの架橋剤とは異なる、少なくとも1つのさらなる架橋剤を含有する。少なくとも2つのイソシアネート基を含有する一般式I、II、IIIまたはIV、あるいはI-1~I-6の架橋剤の量は、慣例上、ヒドロキシル基を含有する任意に水素化されたニトリルゴムに基づき、0.2~25phr、好ましくは1~20phrの範囲、特に好ましくは1.5~15phrの範囲、そして特に2~10phrの範囲である。本発明の意味の範囲内では、ここのphrは、ゴム100部あたりの部を意味し、ゴムは、ヒドロキシル基を含有する任意に水素化されたニトリルゴムと同義である。慣例上、本発明による加硫可能な組成物は、全組成物の重量に基づき、少なくとも33重量、好ましくは少なくとも35重量、特に好ましくは少なくとも40重量のヒドロキシル基含有HNBRゴムを含有する。加硫可能な組成物は、全組成物の重量に基づき、少なくとも42重量、特に少なくとも45重量のヒドロキシル基含有HNBRゴムの割合を含有する実施形態も可能である。より確実に、ヒドロキシル基含有HNBRゴムに基づく本発明による加硫可能な組成物は、溶媒を全く含有しないか、または少量の溶媒のみを含有する。例えば、各ケースにおいて、ヒドロキシル基含有HNBRゴムに基づき、15重量以下の溶媒、好ましくは10重量以下、特に好ましくは5重量以下、非常に特に好ましくは2重量以下、そして特に好ましくは1重量以下の溶媒を含有する加硫可能な組成物が適切であることがわかっている。本明細書中、溶媒とは、ヒドロキシル基含有HNBRゴムまたは上記のあらゆる所望の混合物を溶解する水、あらゆる有機溶媒、およびあらゆる他の物質を意味するものとして理解される。特に好ましくは、本発明による加硫可能な組成物は、水、または酢酸メチル、n-酢酸ブチル、t-酢酸ブチル、アセトン、酢酸エチル、酢酸イソプロピル、酢酸イソブチル、テトラヒドロフラン、N-メチルピロリドン、ヘプタンなどの脂肪族炭化水素、ジメチルホルムアミド、ジイソブチルケトンDIBK、メチルイソアミルケトン、モノクロロトルエン、p-クロロベンゾトリフルオリドPCBTF、VMPナフサ、キシレン、トルエン、MEKおよびMIBKなどの有機溶媒の上記最大量のみを含有する。特に、本発明による加硫可能な組成物は、水またはMIBKの上記最大量のみを含有する。これは、本発明による使用に均等にあてはまる。したがって、本発明による加硫可能な組成物は、液体形態では存在しない。任意に、そのような加硫可能な組成物は、ゴム産業の技術者によく知られている1種またはそれ以上の添加剤を含有することもできるこれに関しては、Ullmann’sEncyclopediaofIndustrialChemistry,VCHVerlagsgesellschaftmbH,D-69451Weinheim,1993,VolA23ChemicalsandAdditives,pp.366~417を参照のこと。これらには、老化防止剤、転換遅延剤、光防御剤、オゾン保護剤、加工助剤、強化材、離型剤、可塑剤、鉱油、粘着性付与剤、噴射剤、着色剤、顔料、ワックス、樹脂、増量剤、有機酸、加硫遅延剤、金属酸化物、充填材および充填材活性剤が含まれる。一般式I~IVの化合物と異なる使用可能なさらなる架橋剤は、例えば、ペルオキシド、硫黄または硫黄供与体である。適切なペルオキシドは、ビス2,4-ジクロロベンジルペルオキシド、ジベンゾイルペルオキシド、ビス4-クロロベンゾイルペルオキシド、1,1-ビスt-ブチルペルオキシ-3,3,5-トリメチルシクロヘキサン、tert-ブチルペルベンゾエート、2,2-ビスt-ブチル-ペルオキシブテン、4,4-ジ-tert-ブチルペルオキシノニルバレエート、ジクミルペルオキシド、2,5-ジメチル-2,5-ジt-ブチルペルオキシヘキサン、tert-ブチルクミルペルオキシド、1,3-ビスt-ブチルペルオキシイソプロピルベンゼン、ジ-t-ブチルペルオキシドおよび2,5-ジメチル-2,5-ジt-ブチルペルオキシヘキス-3-インである。これらのペルオキシド架橋剤に加えて、その補助によって架橋収率を増加させることが可能なさらなる添加剤を追加的に使用することが有利となる可能性がある。例えば、これには、トリアリルイソシアヌレート、トリアリルシアヌレート、トリメチロールプロパントリメタアクリレート、トリアリルトリメリテート、エチレングリコールジメタクリレート、ブタンジオールジメタクリレート、トリメチロールプロパントリメタクリレート、アクリル酸亜鉛、ジアクリル酸亜鉛、メタクリル酸亜鉛、ジメタクリル酸亜鉛、1,2-ポリブタジエンまたはN,N’-m-フェニレンジマレイミドが適切である。さらなる架橋剤として、元素可溶性または不溶性の形態の硫黄または硫黄供与体も使用可能である。可能な硫黄供与体は、例えば、ジモルホリルジスルフィドDTDM、2-モルホリノジチオベンゾチアゾールMBSS、カプロラクタムジスルフィド、ジペンタメチレンチウラムテトラスルフィドDPTTおよびテトラメチルチウラムジスルフィドTMTDである。硫黄または硫黄供与体がさらなる架橋剤として添加される場合、ある種の状況下で、その補助によって架橋収率を増加させることが可能な、なおさらなる添加剤を使用することが望ましい。しかしながら、基本的に、本発明に従って使用される一般式I~IVの架橋剤に加えて、唯一のさらなる架橋剤として硫黄または硫黄供与体を用いて架橋を実行することができる。しかしながら、反対に、上記の添加剤の存在下のみで、すなわち、元素硫黄または硫黄供与体を添加しないが、もちろん、さらに少なくとも一般式I~IVの架橋剤の存在下で、ヒドロキシル基を含有する任意に水素化されたニトリルゴムの架橋を実行することができる。硫黄または硫黄供与体の追加的な使用において、その補助によって架橋収率を増加させることが可能な適切な添加剤は、例えば、ジチオカルバメート、チウラム、チアゾール、スルフェンアミド、キサンテート、二環式または多環式アミン、グアニジン誘導体、ジチオホスホスフェート、カプロラクタムおよびチオウレア誘導体である。使用可能なジチオカルバメートは、例えば、アンモニウムジメチルジチオカルバメート、ナトリウムジエチルジチオカルバメートSDEC、ナトリウムジブチルジチオカルバメートSDBC、亜鉛ジメチルジチオカルバメートZDMC、亜鉛ジエチルジチオカルバメートZDEC、亜鉛ジブチルジチオカルバメートZDBC、亜鉛エチルフェニルジチオカルバメートZEPC、亜鉛ジベンジルジチオカルバメートZBEC、亜鉛ペンタメチレンジチオカルバメートZ5MC、テルルジエチルジチオカルバメート、ニッケルジブチルジチオカルバメート、ニッケルジメチルジチオカルバメートおよび亜鉛ジイソノニルジチオカルバメートである。使用可能なチウラムは、例えば、テトラメチルチウラムジスルフィドTMTD、テトラメチルチウラムモノスルフィドTMTM、ジメチルジフェニルチウラムジスルフィド、テトラベンジルチウラムジスルフィド、ジペンタメチレンチウラムテトラスルフィドおよびテトラエチルチウラムジスルフィドTETDである。使用可能なチアゾールは、例えば、2-メルカプトベンゾチアゾールMBT、ジベンゾチアジルジスルフィドMBTS、亜鉛メルカプトベンゾチアゾールZMBTおよび銅2-メルカプトベンゾチアゾールである。使用可能なスルフェンアミド誘導体は、例えば、N-シクロヘキシル-2-ベンゾチアジルスルフェンアミドCBS、N-tert-ブチル-2-ベンゾチアジルスルフェンアミドTBBS、N,N’-ジシクロヘキシル-2-ベンゾチアジルスルフェンアミドDCBS、2-モルホリノチオベンゾチアゾールMBS、N-オキシジエチレンチオカルバミル-N-tert-ブチルスルフェンアミドおよびオキシジエチレンチオカルバミル-N-オキシエチレンスルフェンアミドである。使用可能なキサンテートは、例えば、ナトリウムジブチルキサンテート、亜鉛イソプロピルジブチルキサンテートおよび亜鉛ジブチルキサンテートである。使用可能な二環式または多環式アミンは、例えば、1,8-ジアザビシクロ[5.4.0]ウンデク-7-エンDBU、1,5-ジアザビシクロ[4.3.0]ノン-5-エンDBN、1,4-ジアザビシクロ[2.2.2]オクタンDABCO、1,5,7-トリアザビシクロ[4.4.0]デク-5-エンTBDおよび7-メチル-1,5,7-トリアザビシクロ[4.4.0]デク-5-エンである。使用可能なグアニジン誘導体は、例えば、ジフェニルグアニジンDPG、ジ-o-トリルグアニジンDOTGおよびo-トリルビグアナイドOTBGである。使用可能なジチオホスフェートは、例えば、亜鉛ジアルキルジチオホスフェートアルキル基の鎖長C2~C16、銅ジアルキルジチオホスフェートアルキル基の鎖長C2~C16、およびジチオホスホリルポリスルフィドである。使用可能なカプロラクタムは、例えば、ジチオビスカプロラクタムである。使用可能なチオウレア誘導体は、例えば、N,N’-ジフェニルチオウレアDPTU、ジエチルチオウレアDETUおよびエチレンチオウレアETUである。同様に適切な添加剤は、例えば、亜鉛ジアミンジイソシアネート、ヘキサメチレンテトラミン、1,3-ビスシトラコンイミドメチルベンゼンおよび環式ジスルファンである。カルボキシル-およびヒドロキシル基含有ニトリルゴムによって、使用可能なさらなる架橋方法は、使用されるポリアミンが少なくとも2つのアミノ基を含有するか、または加硫間にこれらが原位置で形成されるポリアミン系架橋法である。使用可能なポリアミンは、例えば、ヘキサメチレンジアミン、ヘキサメチレンジアミンカルバメート、ヘキサメチレンジアミン-シンナムアルデヒド付加物またはヘキサメチレンジアミンジベンゾエート塩などの脂肪族ポリアミン、あるいは2,2-ビス4-4-アミノフェノキシフェニルプロパン、4,4’-メチレンジアニリン、m-フェニレンジアミン、p-フェニレンジアミンまたは4,4’-メチレンビスo-クロロアニリンなどの芳香族ポリアミンである。イソフタル酸ジヒドラジド、アジピン酸ジヒドラジドまたはセバシン酸ジヒドラジドなどの少なくとも2つのヒドラジド単位を含有する試薬は同様に適切である。上記の添加剤ならびに架橋剤は、個々に、または混合物で使用することができる。以下の追加的な物質が、好ましくは、任意に水素化されたヒドロキシル基含有ニトリルゴムの架橋のために使用される。硫黄、2-メルカプトベンゾチアゾール、テトラメチルチウラムジスルフィド、テトラメチルチウラムモノスルフィド、亜鉛ジベンジルジチオカルバマート、ジペンタメチレンチウラムテトラスルフィド、亜鉛ジアルキルジチオホスフェート、ジモルホリルジスルフィド、テルルジエチルジチオカルバメート、ニッケルジブチルジチオカルバメート、亜鉛ジブチルジチオカルバメート、亜鉛ジメチルジチオカルバメートおよびジチオビスカプロラクタム。加えて、早発加硫遅延剤を、追加的な架橋のために使用することもできる。これらには、シクロヘキシルチオフタルイミドCTP、N,N’-ジニトロソペンタメチレンテトラミンDNPT、無水フタル酸PTAおよびジフェニルニトロソアミンが含まれる。シクロヘキシルチオフタルイミドCTPが好ましい。架橋の間、なおさらなる無機および/または有機物質、例えば、酸化亜鉛、炭酸亜鉛、酸化鉛、酸化マグネシウム、飽和または不飽和有機脂肪酸、およびそれらの亜鉛塩、多価アルコール、アミノアルコール、例えば、トリエタノールアミン、およびまたアミン、例えば、ジブチルアミン、ジシクロヘキシルアミン、シクロヘキシルエチルアミンおよびポリエーテルアミンを追加的に使用することも任意に有用である。好ましくは、一般式I~IVの少なくとも1つの化合物に加えて、加硫可能な組成物において、さらなる架橋剤は使用されないか、またはごく微量のみのさらなる架橋剤が使用される。さらなる架橋剤が使用される場合、架橋収率を増加させる添加剤、およびまた早発加硫遅延剤を含む、加硫可能な組成物中に存在する全ての架橋剤の全量すなわち、一般式I~IVの本発明による架橋剤とさらなる架橋剤は、一般に、ヒドロキシル基を含有する任意に水素化されたニトリルゴムに基づき、0.5~30phr、好ましくは1~23、特に好ましくは1.5~18phr、非常に特に好ましくは2~15phr、そして特に3~12phrの範囲である。好ましい実施形態において、追加的に少なくとも1種の充填材を含有する加硫可能な組成物に関する。使用可能な充填材は、例えば、カーボンブラック、シリカ、硫酸バリウム、二酸化チタン、酸化亜鉛、酸化カルシウム、炭酸カルシウム、酸化マグネシウム、酸化アルミニウム、酸化鉄、水酸化アルミニウム、水酸化マグネシウム、ケイ酸アルミニウム、珪藻土、タルク、カオリン、ベントナイト、カーボンナノチューブ、Teflon好ましくは粉末の形態またはシリケートである。可能な充填材活性剤は、特に、例えば、ビニルトリメチルオキシシラン、ビニルジメトキシメチルシラン、ビニルトリエトキシシラン、ビニルトリス2-メトキシ-エトキシシラン、N-シクロヘキシル-3-アミノプロピルトリメトキシシラン、3-アミノプロピルトリメトキシシラン、メチルトリメトキシシラン、メチルトリエトキシシラン、ジメチルジメトキシシラン、ジメチルジエトキシシラン、トリメチルエトキシシラン、イソオクチルトリメトキシシラン、イソオクチルトリエトキシシラン、ヘキサデシルトリメトキシシランまたはオクタデシルメチルジメトキシシランなどの有機シランである。さらなる充填材活性剤は、トリエタノールアミン、トリメチロールプロパン、ヘキサントリオールまたは74~10000g/モルの分子量を有するポリエチレングリコールである。充填材活性剤の量は慣例上、任意に水素化されたニトリルゴム100phrに基づき、0~10phrである。添加可能な老化防止剤は、フェノール系、アミン系および他の老化防止剤である。適切なフェノール系老化防止剤は、2,6-ジ-tert-ブチルフェノール、2,6-ジ-tert-ブチル-p-クレゾールBHT、2,6-ジ-tert-ブチル-4-エチルフェノール、エステル基含有立体障害フェノール、チオエーテル含有立体障害フェノール、2,2’-メチレンビス4-メチル-6-tert-ブチルフェノールBPHおよび立体障害チオビスフェノールなどのアルキル化フェノール、スチレン化フェノール、立体障害フェノールである。ゴムの変色が問題とならない場合は、アミン系老化防止剤、例えば、ジアリール-p-フェニレンジアミンDTPDの混合物、オクチル化ジフェニルアミンODPA、フェニル-α-ナフチルアミンPAN、フェニル-β-ナフチルアミンPBN、好ましくはフェニレンにジアミンに基づくものも使用される。フェニレンジアミンの例は、N-イソプロピル-N’-フェニル-p-フェニレンジアミン、N-1,3-ジメチルブチル-N’-フェニル-p-フェニレンジアミン6PPD、N-1,4-ジメチルペンチル-N’-フェニル-p-フェニレン-ジアミン7PPD、N,N’-ビス-1,4-1,4-ジメチルペンチル-p-フェニレンジアミン77PDである。他の老化防止剤としては、トリスノニルフェニルホスファイトなどのホスファイト、重合化2,2,4-トリメチル-1,2-ジヒドロキノリンTMQ、2-メルカプトベンゾイミダゾールMBI、メチル-2-メルカプトベンゾイミダゾールMMBI、亜鉛メチルメルカプトベンゾイミダゾールZMMBIが含まれる。ホスファイトは、一般に、フェノール系老化防止剤と組み合わせて使用される。TMQ、MBIおよびMMBIは、特に、イソシアネート架橋に加えて、追加的にペルオキシドで加硫されるNBR型に使用される。可能な離型剤は、例えば、好ましくは混合物の成分として使用される飽和および部分的不飽和脂肪酸ならびにオレイン酸およびそれらの誘導体脂肪酸エステル、脂肪酸塩、脂肪アルコール、脂肪酸アミド、例えば、低分子量シリコーン化合物に基づく製品、フルオロポリマーに基づく製品、およびフェノール系樹脂に基づく製品などの型表面に適用可能なさらなる製品である。離型剤は、ヒドロキシル基を含有する任意に水素化されたニトリルゴム100phrに基づき、約0~10phr、好ましくは0.5~5phrの量で、混合物の成分として使用される。米国特許出願第A-4826721号明細書の教示による、ガラス製強化材料繊維による強化、ならびに脂肪族および芳香族ポリアミドNylon登録商標、Aramid登録商標、ポリエステルおよび天然繊維製品のコード、織物、繊維による強化が可能である。本発明によるニトリルゴム組成物は、好ましくは、スズ含有化合物が含まれない。本発明の対象は、さらに、成分をブレンドすることによる加硫可能な組成物の製造方法、および上記組成物を加熱によって架橋することを特徴とする加硫物の製造方法、およびそのようにして得ることが可能な加硫物である。組成物の製造およびそれらの架橋は、慣習的な方法によって実行可能である。DIN53625に従って、Kjeldahlによって、本発明による任意に水素化されたヒドロキシル基含有ニトリルゴムにおけるアクリロニトリル含有量ACN含有量の決定のため、窒素含有量を決定する。極性コモノマーの含有のため、ニトリルゴムは慣例上、20°Cのメチルエチルケトン中で85重量より多くが可溶性である。ガラス転移温度、ならびにそのオンセットおよびオフセット点の決定は、ASTME1356-03またはDIN11357-2による動的示差熱量測定示差走査熱量測定-DSCによって実行する。個々のポリマーの微細構造およびターモノマー含有量の決定は、1HNMR装置:XWIN-NMR3.1ソフトウェアを備えたBrukerDPX400、測定周波数400MHz、溶媒CDCl3によって実行した。Mooney粘度ML100°Cで14の値の決定は、各ケースで、100°CでのDIN53523/3またはASTMD1646による、シアリングディスク粘度計によって実行される。MSRMooney応力緩和の決定は、各ケースで、100°CでのISO289-4:2003Eによる、シアリングディスク粘度計によって実行される。MDRにおける加硫の進行およびその分析データは、ASTMD5289-95による、MonsantoレオメーターMDR2000上で測定された。明示された温度での圧縮永久歪みCSは、DIN53517に従って測定された。ShoreAによる硬度は、ASTM-D2240-81に従って測定された。変形の関数としての張力の決定のための引張試験は、DIN53504またはASTMD412-80に従って実行された。以下の表中に示される略語は、以下の意味を有する。RT室温23±2°CTSRTで測定される引張強さEBRTで測定される破断点伸びM50RTで測定される50伸張時の係数M100RTで測定される100伸張時の係数M300RTで測定される300伸張時の係数Sminは、架橋等温線の回転の最小モーメントである。Smaxは、架橋等温線の回転の最大モーメントである。デルタSは、Smax-Sminに等しい。t10は、Smaxの10が達成される時間である。t50は、Smaxの50が達成される時間である。t90は、Smaxの90が達成される時間である。t95は、Smaxの95が達成される時間である。TS2は、Mooney粘度が出発点と比較して、2単位増加する時間を示す。実施例において、以下の物質を使用した。以下の化学薬品は、各ケースで示される会社の商品として得られたか、または示される会社の生産プラントに由来する。Addolink登録商標TTウレトジオン構造を有する二量体トリレンジイソシアネートRheinchemieRheinauGmbHの商品Corax登録商標N550/30カーボンブラックEvonikDegussaの商品Desmodur登録商標N3300シアヌレート構造を有する三量体ヘキサメチレンジイソシアネートBayerMaterialScienceAGの商品Diplast登録商標TM8-10/STトリオクチルメリテートLonzaSpAの商品TAIC70トリアリルイソシアヌレートKettlitzChemieGmbHCo.の商品Luvomaxx登録商標CDPAp-ジクミルジフェニルアミンLehmannVossの商品Maglite登録商標DE酸化マグネシウムHallStarCompanyの商品Winstay登録商標29/Naugawhite混合物:25gのLambertiからのSorbileneMixソルビタンエステルとエトキシル化ソルビタンエステルとの混合物、38gのChemturaからのNaughawhite2,2’-メチレンビス6-ノニル-p-クレゾール、125gのcompanyEliokemからのWingstay登録商標29スチレン化ジフェニルアミンおよび63gの水の混合物PERKADOX登録商標14-40シリカおよび白亜上に担持されたジtert-ブチルペルオキシイソプロピルベンゼン40活性成分AkzoNobelChemicalsGmbHの商品プレミックス溶液FeIISO4は、400gの水中で、0.986gのFeIISO4.7H2Oおよび2.0gのRongalit登録商標Cを含有するRongalitC登録商標スルフィン酸誘導体のナトリウム塩BASFSEの商品t-DDM:第3級ドデシルメルカプタン;LANXESSDeutschlandGmbHTexapon登録商標K-12:ラウリル硫酸ナトリウムCognisGmbHの商品Trigonox登録商標NT50p-メンタンヒドロペルオキシドAkzo-Degussaの商品Vulcanox登録商標ZMB2/C5:4-および5-メチル-2メルカプトベンゾイミダゾールの亜鉛塩LANXESSDeutschlandGmbHの商品IニトリルゴムA、B、Cの製造本発明による実施例表1に示される基本的な製法に従って、以下の一連の実施例で使用されるニトリルゴムA、B、Cの製造を実行した。使用される全ての材料は、モノマー混合物100重量部に基づき、重量部で示される。表1はそれぞれの重合条件も示す。ニトリルゴムの製造は、撹拌器を備えた5lオートクレーブ中でバッチ様式で実行した。各ケースにおいて、オートクレーブバッチ中、1.25kgのモノマー混合物と、全量2.1kgの水およびEDTAをFe-IIに基づく等モル量で使用した。この水量の1.9kgを、乳化剤と一緒に最初にオートクレーブに導入し、そして窒素流でフラッシュした。次いで、不安定化モノマー、および表1に示される分子量調整剤t-DDMの量を添加し、そして反応器を密閉した。反応器内容物の温度自動調節後、プレミックス溶液およびp-メンタンヒドロペルオキシドTrigonox登録商標NT50の添加によって重合を開始した。重量転換決定によって、重合の進行を監視した。表1に示される転換が達成した時に、ジエチルヒドロキシルアミン水溶液の添加によって重合を停止した。蒸気蒸留によって、未反応モノマーおよび他の揮発性成分を除去した。乾燥したNBRゴムを、Mooney粘度、それらのMSR、ACN含有量およびガラス転移温度によって特徴決定し、そして1H-NMR分析によって、ヒドロキシル基含有ターモノマーの含有量を決定した表2。IIニトリルゴムA、B、Cの加硫物V1~V9の製造本発明による実施例加硫物V1~V9は、下記のとおり、ニトリルゴムA、BおよびCから調製した。混合物の成分は、ニトリルゴム100部に対するものであり、表3、7および11に示した。混合物をBanbury攪拌器で調製した。これに関して、表3、7または11に記載されるゴムおよび全ての添加剤を、120°Cまでの最大温度で、合計4分間混合した。このための攪拌器にゴムを導入し、1分後、他の全ての添加剤を添加し、そしてさらに2分後に、逆方向工程を実行した。合計4分後、ゴムを攪拌器から取り出した。化合物を170°Cの温度で30分間加硫した。それぞれの最大トルクのレベルは、ポリマーA~C中のヒドロキシル基含有モノマーの割合による。全ての架橋は、例えば有機スズ化合物などの触媒としての重金属化合物を添加せずに実行された。本発明によるポリマーは、それらの加硫物の高い引張強さおよび100伸張時の非常に高い係数値を特徴とする。架橋剤とヒドロキシル基含有ターモノマーとの関係の結果として、同時に良好な圧縮永久歪みを伴って、問題なく、加硫物の破断点伸びおよび最大トルクを調節可能である。得られる加硫物は、表8~10に示す特性を有した。それぞれの最大トルクのレベルは、二量体ジイソシアネートの比率に対するポリマー中のヒドロキシル基含有モノマーの割合による。全ての架橋は、例えば有機スズ化合物などの触媒としての重金属化合物を添加せずに実行された。本発明によるポリマーは、破断点伸びと関連して、高い引張強さおよび100伸張時の非常に高い係数値を有する加硫物を導く。ウレトジオン構造を有する二量体ジイソシアネートによる架橋に加えて、シアヌレート構造を有する三量体ヘキサメチレンジイソシアネートによる架橋も実行された。得られた加硫物は、表12~14に示される特性を有した。それぞれの最大トルクのレベルは、架橋剤の割合による。全ての架橋は、例えば有機スズ化合物などの触媒としての重金属化合物を添加せずに実行された。この加硫物は、NBRに関して150°Cの著しく高い温度でさえも非常に低い圧縮永久歪みを特徴とする。III水素化による水素化ニトリルゴムHNBR1およびHNBR2の製造水素化のための出発物質として使用されるニトリルゴムNBRは、アクリロニトリルと、ブタジエンと、NBR1ヒドロキシル基含有モノマーと、またはNBR2;比較実験ヒドロキシル基含有モノマーを含まない繰り返し単位を、以下の表15に示される量で含有した。表15に示されるMooney粘度を有した。溶媒としてのモノクロロベンゼンMCB中で12の固体含有量を有するNBR1またはNBR2の溶液を高圧反応器に導入し、そして600rpmで撹拌しながら、138°Cまで加熱した。安定温度を調節した後、MCB中0.06phrのWilkinson触媒および1.0phrのトリフェニルホスフィンTPPの溶液を共触媒として導入し、そして85バールの圧力まで水素を反応器に導入した。反応混合物を4時間撹拌し、この時、水素圧力を低下させ、そして反応器を約22°Cまで冷却した。次いで、ポリマー溶液を反応器から取り出し、蒸気を使用する既知の方法によって凝固した。単離したポリマーを、その後乾燥した。IV加硫可能な組成物の製造表16に示される加硫可能な組成物の成分を、すでに上記された従来の混合によってBanbury攪拌器中で混合した。次いで、ポリマー組成物を20分間180°Cで加硫し、4時間、175°Cに温度制御した。表17および18に再現されて、図1に示されるHNBR加硫物の特性は、HNBR2との比較において、HNBR1では、架橋密度に関して優秀であることを示し、係数100の増加、および引張強さの増加を示す。これによって、加硫物の動的特性の要求が増加しているコンベヤーベルトおよびシーリング用途などの種々の動的用途において顕著な実用的利点が導かれる。表16中、他の全成分の量は、phr、すなわち、ゴム成分100部あたりの重量部で明示される。図1は、実施例Q1およびQ2のHNBR加硫物に関する180°CにおけるMDRを示す。HNBR1は、図1の上部を走る曲線であり、HNBR2の曲線は下部を走る。"